(57)【要約】      （修正有）【課題】排気系部品の表面が面粗度の高い面やうねりを有する面であってもエンジンの出力の低下や排ガス浄化性能の低下を防止し得るガス流通部材を提供する。【解決手段】ガス流通面３０を有する金属からなる基材２０と、上記基材２０の上記ガス流通面２１に被覆され、非晶性無機材及び結晶性無機材を含む表面被覆層３０とを備えたガス流通部材１０であり、上記結晶性無機材は、カルシア、マグネシア、セリア、アルミナ、及び、ジルコニアの群から選択された少なくとも１種からなり、上記基材２０の上記ガス流通面２１は、粗さ曲線における十点平均粗さＲｚＪＩＳが１０〜５０μｍであり、かつ、うねり曲線における最大高さうねりＷｚが１５〜１００μｍの面であり、上記表面被覆層３０の平均厚さは５０μｍを超えており、被覆ガス流通面４０は、上記十点平均粗さＲｚＪＩＳが５μｍ以下の平滑面、かつ、上記最大高さうねりＷｚが１０μｍ以下の平坦面である。【選択図】図１
2015075060.tif 000002
【特許請求の範囲】
【請求項１】
ガス流通面を有する金属からなる基材と、
前記基材の前記ガス流通面に被覆され、非晶性無機材及び結晶性無機材を含む表面被覆層とを備えたガス流通部材であって、
前記結晶性無機材は、カルシア、マグネシア、セリア、アルミナ、及び、ジルコニアからなる群から選択された少なくとも１種からなり、
前記基材の前記ガス流通面は、その粗さ曲線における十点平均粗さＲｚＪＩＳが１０〜５０μｍであり、かつ、そのうねり曲線における最大高さうねりＷｚが１５〜１００μｍである面であり、
前記基材の前記ガス流通面の粗さ及びうねりが前記表面被覆層によって埋められており、
前記表面被覆層の平均厚さは５０μｍを超えており、
前記基材の前記ガス流通面が前記表面被覆層で被覆されてなる被覆ガス流通面は、粗さ曲線における十点平均粗さＲｚＪＩＳが５μｍ以下である平滑面であり、かつ、うねり曲線における最大高さうねりＷｚが１０μｍ以下である平坦面であることを特徴とするガス流通部材。
【請求項２】
前記基材の前記ガス流通面が鋳肌面である請求項１に記載のガス流通部材。
【請求項３】
前記基材の前記ガス流通面が絞り加工面である請求項１に記載のガス流通部材。
【請求項４】
前記結晶性無機材は、α−アルミナ、及び、イットリア安定化ジルコニアのうち少なくとも１種を含む請求項１〜３のいずれかに記載のガス流通部材。
【請求項５】
前記非晶性無機材は、軟化点が３００〜１０００℃の低融点ガラスからなる請求項１〜４のいずれかに記載のガス流通部材。
【請求項６】
前記低融点ガラスは、バリウムガラス、ボロンガラス、ストロンチウムガラス、アルミナ珪酸ガラス、ソーダ亜鉛ガラス、及び、ソーダバリウムガラスのうち少なくとも１種を含むガラスである請求項５に記載のガス流通部材。
【請求項７】
ターボハウジング用の排気系部品である請求項１〜６のいずれかに記載のガス流通部材。
【請求項８】
排ガス浄化装置のガス流入部又はガス流出部となる排気系部品である請求項１〜６のいずれかに記載のガス流通部材。
【発明の詳細な説明】
【技術分野】
【０００１】
本発明は、ガス流通部材に関する。
【背景技術】
【０００２】
自動車の燃費向上のためエンジンのダウンサイジングが進められているが、ダウンサイジングに伴うエンジンのパワー不足を補うための方法としてターボチャージャー（過給器）を搭載したターボエンジンが採用されることがある。
ターボエンジンのハウジング用部品には、鋳物が用いられることが知られている（特許文献１参照）。鋳物の表面（以下、本明細書では鋳肌面ともいう）は、一般的には面粗度が高い表面である。
【０００３】
また、ターボエンジンに限らず、自動車のエンジンから排出された排ガス中に含まれる有害物質を処理するため、排気管の経路には、排ガス処理体がケーシングに収納されてなる排ガス浄化装置が設けられる。
排ガス処理体の典型的な形状は円柱形状であり、この場合排ガス処理体を収納するケーシングは円筒形状となる。また、排気管の典型的な形状も円筒形状である。
通常、ケーシングの内径は排気管の内径よりも大きいため、ケーシングと排気管を接続するための排気系部品として、一方の端部がケーシングの内径、他方の端部が排気管の内径となるすり鉢状の金属部品が用いられる。
上記すり鉢状の金属部品は、絞り加工によって作製されるため、その表面には絞り加工に伴う痕跡としてのうねりが生じている。
【先行技術文献】
【特許文献】
【０００４】
【特許文献１】特開２００５−２０１０９３号公報
【特許文献２】特開２００９−１３３２１３号公報
【特許文献３】特開２００９−１３３２１４号公報
【特許文献４】特開２００８−６９３８３号公報
【発明の概要】
【発明が解決しようとする課題】
【０００５】
ターボエンジンのハウジング用部品としての鋳物の鋳肌面は面粗度が高く、ハウジング用部品内部を気体が流通する際に鋳肌面が気体の流通を妨げる流通抵抗となって、エンジンの出力の低下の原因となることがあった。
この問題を解消するために鋳肌面を研磨して平滑面とする方法があるが、研磨に要する手間及びコストが問題となり、より簡便にエンジンの出力の低下を防止する手法が求められていた。
【０００６】
また、排ガス浄化装置に用いられるすり鉢状の金属部品のように、その表面にうねりを有する部品が排気系に用いられた場合には、うねりを有する金属表面によりガス流れが乱れ、金属部品と排ガスの間の熱伝達係数が高くなる。
排ガス浄化装置において排ガスの熱が金属表面から放熱されて排ガスの温度が低下すると、排ガス浄化装置に備えられた排ガス処理体の温度が低下し、排ガス処理体に担持された触媒の触媒活性が低下して排ガス浄化性能が低下することがあるという問題があった。
そのため、金属表面のうねりに起因する排ガス浄化性能の低下を防止する手法も求められていた。
【０００７】
本発明は、このような問題を共に解決するためになされたものであり、ターボエンジンのハウジング用部品や排気系部品の表面が面粗度の高い面やうねりを有する面であったとしてもエンジンの出力の低下や排ガス浄化性能の低下を防止し得るガス流通部材を提供することを目的とする。
【課題を解決するための手段】
【０００８】
特許文献２、３には、その内部に排ガスが流れる排気管であって、金属からなる筒状の基材の表面に、結晶性無機材及び非晶質無機材からなる放熱層が形成された排気管が開示されており、金属基材の表面に結晶性無機材及び非晶質無機材からなる層を形成する技術が知られている。
また、同様に、金属基材の表面に結晶性無機材及び非晶質無機材からなる無機材料表面層を形成する技術として、特許文献４には、加熱炉等に使用される構造体であって、無機材料表面層の厚さを２〜５０μｍとしたものが開示されている。
【０００９】
本発明者らは、ターボエンジンのハウジング用部品や排気系部品の表面のような、面粗度の高い面やうねりを有する面に対して、特許文献２〜４に記載されたような技術を用いて結晶性無機材及び非晶質無機材からなる表面被覆層を形成して、粗さ及びうねりを表面被覆層によって埋めることによって平滑面かつ平坦面を得ることを試みた。
粗さ及びうねりを埋めるためには、厚さの厚い表面被覆層を形成する必要があったが、粗さ又はうねりを有する面に対して厚さの厚い表面被覆層を形成することは難しく、特許文献２〜４に開示された技術をそのまま適用しても、面粗度の高い面やうねりを有する面に対してその粗さ及びうねりを埋める表面被覆層を形成することができなかった。
【００１０】
本発明者らは、上記検討事項を踏まえさらに鋭意検討した結果、本発明に想到した。
すなわち、本発明のガス流通部材は、ガス流通面を有する金属からなる基材と、
上記基材の上記ガス流通面に被覆され、非晶性無機材及び結晶性無機材を含む表面被覆層とを備えたガス流通部材であって、
上記結晶性無機材は、カルシア、マグネシア、セリア、アルミナ、及び、ジルコニアからなる群から選択された少なくとも１種からなり、
上記基材の上記ガス流通面は、その粗さ曲線における十点平均粗さＲｚＪＩＳが１０〜５０μｍであり、かつ、そのうねり曲線における最大高さうねりＷｚが１５〜１００μｍである面であり、
上記基材の上記ガス流通面の粗さ及びうねりが上記表面被覆層によって埋められており、
上記表面被覆層の平均厚さは５０μｍを超えており、
上記基材の上記ガス流通面が上記表面被覆層で被覆されてなる被覆ガス流通面は、粗さ曲線における十点平均粗さＲｚＪＩＳが５μｍ以下である平滑面であり、かつ、うねり曲線における最大高さうねりＷｚが１０μｍ以下である平坦面であることを特徴とする。
【００１１】
本発明のガス流通部材は、部材内部をガスが流通する部材であり、ガス流通部材を構成する基材の、ガスが流通する面を基材のガス流通面と呼ぶ。
本発明のガス流通部材では、基材のガス流通面が表面被覆層で被覆された被覆ガス流通面が形成されている。
表面被覆層は基材のガス流通面の表面の粗さを埋めて被覆ガス流通面を平滑面とするように形成されている。そのため、面粗度の高い表面に起因して気体の流通が妨げられることが防止され、エンジンの出力の低下が防止される。また、面粗度の高い表面に起因してガス流れが乱れることも防止され、排ガス浄化性能の低下も防止される。
本明細書において、平滑面とは粗さ曲線における十点平均粗さＲｚＪＩＳ（ＪＩＳ  Ｂ０６０１：２００１で規定）が５μｍ以下の表面を意味する。
【００１２】
さらに、表面被覆層は基材のガス流通面のうねりを埋めて被覆ガス流通面を平坦面とするように形成されている。そのため、基材のガス流通面のうねりに起因して気体の流通が妨げられることが防止され、エンジンの出力の低下が防止される。また、基材のガス流通面のうねりに起因してガス流れが乱れることも防止され、排ガス浄化性能の低下も防止される。
本明細書において、平坦面とはうねり曲線における最大高さうねりＷｚ（ＪＩＳ  Ｂ０６０１：２００１で規定）が１０μｍ以下の表面を意味する。
【００１３】
基材の上記ガス流通面は、その粗さ曲線における十点平均粗さＲｚＪＩＳが１０〜５０μｍであり、かつ、そのうねり曲線における最大高さうねりＷｚが１５〜１００μｍである面である。
基材のガス流通面の粗さ曲線における十点平均粗さＲｚＪＩＳが１０〜５０μｍであると、このような粗さを有するガス流通面は、面粗度の高い面であり、気体の流通が妨げられやすいので、粗さを表面被覆層で被覆して埋めることにより気体の流通がスムーズになり、エンジンの出力の低下が防止されるという効果が良く発揮される。また、面粗度の高い表面に起因してガス流れが乱れることも防止され、排ガス浄化性能の低下もより防止される。
基材のガス流通面のうねり曲線における最大高さうねりＷｚが１５〜１００μｍであると、このようなうねりを有するガス流通面は、うねりにより金属表面が気体の流通を妨げる流通抵抗となる面であるといえる。このような表面のうねりを表面被覆層で被覆して埋めることにより気体の流通がスムーズになり、エンジンの出力の低下が防止されるという効果が良く発揮される。また、基材のガス流通面のうねりに起因してガス流れが乱れることも防止され、排ガス浄化性能の低下もより防止される。
【００１４】
表面被覆層の平均厚さは５０μｍを超えている。表面被覆層の厚さが薄いと被覆ガス流通面を平滑面かつ平坦面として得ることが難しいが、平均厚さが５０μｍを超えるように表面被覆層を設けることで被覆ガス流通面が平滑面かつ平坦面として得られる。
表面被覆層は非晶性無機材及び結晶性無機材を含んでおり、結晶性無機材としてカルシア、マグネシア、セリア、アルミナ、及び、ジルコニアからなる群から選択された少なくとも１種を含む。
このような種類の結晶性無機材は、基材に含まれる元素と反応して複合酸化物を形成することがなく、表面被覆層の内部に層形成を妨げる水準のボイドを発生させにくいため、平均厚さが５０μｍを超えるような表面被覆層を得ることに適している。
なお、表面被覆層内に複合酸化物が形成されるとその過程で表面被覆層内に層形成を妨げる水準のボイドが形成されることがあり、平均厚さが５０μｍを超えるような厚い表面被覆層を形成することが難しくなる。
【００１５】
本発明のガス流通部材においては、上記基材の上記ガス流通面が鋳肌面であることが望ましい。
本発明のガス流通部材では、鋳肌面の表面の粗さを表面被覆層で埋めて、エンジンの出力の低下及び排ガス浄化性能の低下を効果的に防止することができる。
【００１６】
本発明のガス流通部材においては、上記基材の上記ガス流通面が絞り加工面であることが望ましい。
本発明のガス流通部材では、絞り加工面の表面のうねりを表面被覆層で埋めて、エンジンの出力の低下及び排ガス浄化性能の低下を効果的に防止することができる。
【００１７】
本発明のガス流通部材において、上記結晶性無機材は、α−アルミナ、及び、イットリア安定化ジルコニアのうち少なくとも１種を含むことが望ましい。
結晶性無機材として、上記化合物を含んでいると、耐熱性を向上させることができ、かつ、表面被覆層を機械的に強化する役割を果たすと同時に、上記ガス流通部材の絶縁性の向上にも寄与する。
【００１８】
本発明のガス流通部材において、上記非晶性無機材は、軟化点が３００〜１０００℃の低融点ガラスからなることが望ましい。
本発明のガス流通部材で、上記非晶性無機材が、軟化点が３００〜１０００℃の低融点ガラスから構成されていると、塗布等の手段を用いて基材のガス流通面に塗布層を形成した後、加熱することにより、比較的容易に表面被覆層を形成することができる。
上記低融点ガラスの軟化点が３００℃未満であると、軟化点の温度が低すぎるため、加熱処理の際に、表面被覆層となる層が溶融等により流れ易く、適切な厚さの層を形成することが難しくなり、一方、低融点ガラスの軟化点が１０００℃を超えると、逆に、加熱処理の温度を極めて高く設定する必要があるため、加熱により基材の機械的特性が劣化するおそれが生じる。また、基材の温度による熱膨張変化に非晶性無機材を含む表面被覆層が追従できず、表面被覆層にクラックを生じさせて欠落が発生するおそれがある。
【００１９】
本発明のガス流通部材では、上記低融点ガラスは、バリウムガラス、ボロンガラス、ストロンチウムガラス、アルミナ珪酸ガラス、ソーダ亜鉛ガラス、及び、ソーダバリウムガラスのうち少なくとも１種を含むガラスであることが望ましい。
本発明のガス流通部材で、上記非晶性無機材として、上記材料からなる低融点ガラスを用いると、熱伝導率が低く、かつ、耐熱性、耐久性、絶縁性を有する表面被覆層を基材のガス流通面に形成することができる。
【００２０】
本発明のガス流通部材は、ターボハウジング用の排気系部品であることが望ましい。
ターボハウジング用の排気系部品が本発明のガス流通部材からなると、被覆ガス流通面が平滑面であるためエンジンの出力の低下が防止されて、ターボエンジンを搭載した目的が好適に達成される。
【００２１】
本発明のガス流通部材は、排ガス浄化装置のガス流入部又はガス流出部となる排気系部品であることが望ましい。
排ガス浄化装置のガス流入部又はガス流出部となる排気系部品が本発明のガス流通部材からなると、被覆ガス流通面が平坦面であるためガス流れが乱れることが防止され、排ガスの温度が低下しにくくなるので、排ガス浄化性能の低下が防止される。
【図面の簡単な説明】
【００２２】
【図１】図１（ａ）は、タービンハウジングの一例を模式的に示す上面図であり、図１（ｂ）は、ガス流通面に表面被覆層を形成したタービンハウジングの一例を模式的に示す上面図である。図１（ｃ）は、図１（ｂ）のＡ−Ａ線断面図である。
【図２】図２（ａ）は、エキゾーストマニホールドの一例を模式的に示す斜視図であり、図２（ｂ）は、図２（ａ）のエキゾーストマニホールドをＢ−Ｂ線で切断した断面図である。図２（ｃ）は、ガス流通面に表面被覆層を形成したエキゾーストマニホールドの一例を模式的に示す断面図である。
【図３】図３は、排ガス浄化装置の一例を模式的に示す断面図である。
【図４】図４（ａ）は、排ガス浄化装置のガス流入部又はガス流出部となる基材の一例を模式的に示す一部切断斜視図であり、図４（ｂ）は図４（ａ）にＣで示す領域の拡大図である。図４（ｃ）はガス流通面に表面被覆層を形成したガス流通部材の一例を模式的に示す一部切断斜視図であり、図４（ｄ）は図４（ｃ）にＤで示す領域の拡大図である。
【００２３】
（発明の詳細な説明）
以下、本発明について具体的に説明する。しかしながら、本発明は、以下の内容に限定されるものではなく、本発明の要旨を変更しない範囲において適宜変更して適用することができる。
【００２４】
以下、本発明のガス流通部材について説明する。
本発明のガス流通部材は、ガス流通面を有する金属からなる基材と、
上記基材の上記ガス流通面に被覆され、非晶性無機材及び結晶性無機材を含む表面被覆層とを備えたガス流通部材であって、
上記結晶性無機材は、カルシア、マグネシア、セリア、アルミナ、及び、ジルコニアからなる群から選択された少なくとも１種からなり、
上記基材の上記ガス流通面は、その粗さ曲線における十点平均粗さＲｚＪＩＳが１０〜５０μｍであり、かつ、そのうねり曲線における最大高さうねりＷｚが１５〜１００μｍである面であり、
上記基材の上記ガス流通面の粗さ及びうねりが上記表面被覆層によって埋められており、
上記表面被覆層の平均厚さは５０μｍを超えており、
上記基材の上記ガス流通面が上記表面被覆層で被覆されてなる被覆ガス流通面は、粗さ曲線における十点平均粗さＲｚＪＩＳが５μｍ以下である平滑面であり、かつ、うねり曲線における最大高さうねりＷｚが１０μｍ以下である平坦面であることを特徴とする。
【００２５】
本発明のガス流通部材は、ターボエンジンのハウジング用部品や排ガス浄化装置のガス流入部又はガス流出部となる排気系部品として用いることができる。
最初に、ターボエンジンのハウジング用部品の例として、タービンハウジングとして用いられる本発明のガス流通部材について説明する。
【００２６】
図１（ａ）は、タービンハウジングの一例を模式的に示す上面図であり、図１（ｂ）は、ガス流通面に表面被覆層を形成したタービンハウジングの一例を模式的に示す上面図である。図１（ｃ）は、図１（ｂ）のＡ−Ａ線断面図である。
図１（ａ）にはタービンハウジング２０を示しており、タービンハウジング２０はガス流通面を有する金属からなる基材（基材２０）である。
【００２７】
基材２０の材質としては、耐熱性の高い鋳物が好適に用いられ、オーステナイト系耐熱鋳鋼、オーステナイト系耐熱鋳鉄、フェライト系耐熱鋳鋼、フェライト系耐熱鋳鉄等が挙げられる。ターボエンジンにおいては、タービンハウジング２０内にタービンインペラが収容され、エンジンから排出された排ガスがタービンハウジング２０内に流通する。図１（ａ）に示すタービンハウジング２０において、排ガスは点線で描いた２つの円の間の領域に流通するので、その領域を構成する基材の表面がガス流通面２１である。
【００２８】
上述したように、基材の材質として鋳物を用いた場合、ガス流通面は鋳肌面となる。鋳肌面は一般的には面粗度が高い表面であり、例えば、その表面の十点平均粗さＲｚＪＩＳが１０〜５０μｍであり、１０〜３０μｍが望ましく、１２〜１９μｍがより望ましい。
鋳肌面のうねりは、うねり曲線における最大高さうねりＷｚが１５〜１００μｍであり、１５〜５０μｍが望ましく、１９〜３８μｍがより望ましい。
鋳肌面の十点平均粗さＲｚＪＩＳ及び最大高さうねりＷｚは、ＪＩＳ  Ｂ０６０１：２００１で規定され、測定装置として株式会社キーエンス製ワンショット３Ｄ測定マクロスコープＶＲ−３０００を用いて、２５℃の環境下において、カットオフ値λｓ＝設定なし、λｃ＝０．８ｍｍ、計測距離＝４ｍｍで測定することができる。
【００２９】
基材の厚さの望ましい下限は０．２ｍｍ、より望ましい下限は０．４ｍｍであり、望ましい上限は１０ｍｍ、より望ましい上限は４ｍｍである。
基材の厚さが０．２ｍｍ未満であると、ガス流通部材の強度が不足する。また、基材の厚さが１０ｍｍを超えると、ガス流通部材の重量が大きくなり、例えば、自動車等の車輌に搭載することが難しくなり、実用に適しにくくなる。
【００３０】
基材２０のガス流通面２１は、図１（ｂ）及び図１（ｃ）に示すように表面被覆層３０によって被覆され、ガス流通面２１の粗さが表面被覆層３０によって埋められる。
このように基材２０のガス流通面２１が表面被覆層３０によって被覆され、本発明のガス流通部材１０となる。
そして、基材のガス流通面２１が表面被覆層３０で被覆されてなる被覆ガス流通面４０は、十点平均粗さＲｚＪＩＳが５μｍ以下である平滑面となっている。被覆ガス流通面４０の十点平均粗さＲｚＪＩＳは４〜５μｍであることが望ましい。
また、被覆ガス流通面４０は、最大高さうねりＷｚが１０μｍ以下である平坦面となっている。被覆ガス流通面４０の最大高さうねりＷｚは７〜１０μｍであることが望ましい。
なお、被覆ガス流通面の粗さ測定及びうねり測定は鋳肌面の粗さ測定及びうねり測定と同様の装置及び条件により行うことができる。
【００３１】
表面被覆層は、非晶性無機材を含む層であり、非晶性無機材としては、軟化点が３００〜１０００℃である低融点ガラスであることが好ましい。
上記低融点ガラスの種類は特に限定されるものではないが、バリウムガラス、ボロンガラス、ストロンチウムガラス、アルミナ珪酸ガラス、ソーダ亜鉛ガラス、及び、ソーダバリウムガラスのうち少なくとも１種を含むガラスであることが好ましい。
これらのガラスは、上述のように、単独で用いてもよいし、２種類以上のガラスが混合されていてもよい。
また、表面被覆層のなかには気孔を含んでいてもよい。
【００３２】
上記のような低融点ガラスの軟化点が３００〜１０００℃の範囲にあると、低融点ガラスを融解させて基材（金属材料）の表面に塗布（コート）した後、加熱、焼成処理を施すことにより、金属からなる基材のガス流通面上に表面被覆層を容易に形成することができる。しかも、基材との密着性に優れた表面被覆層を形成することができる。
【００３３】
上記低融点ガラスの軟化点が３００℃未満であると、軟化点の温度が低すぎるため、加熱処理の際に、表面被覆層となる層が溶融等により流れ易く、均一な厚さの層を形成することが難しくなり、一方、上記低融点ガラスの軟化点が１０００℃を超えると、逆に、加熱処理の温度を極めて高く設定する必要があるため、加熱により基材の機械的特性が劣化するおそれが生じる。
なお、軟化点は、ＪＩＳ  Ｒ  ３１０３−１：２００１に規定される方法に基づき、例えば、有限会社オプト企業製の硝子自動軟化点・歪点測定装置（ＳＳＰＭ−３１）を用いて測定することができる。
【００３４】
表面被覆層には、さらに結晶性無機材が含まれており、結晶性無機材はカルシア、マグネシア、セリア、アルミナ、及び、ジルコニアからなる群から選択された少なくとも１種からなる。
【００３５】
ジルコニアを含む結晶性無機材の具体例としては、例えば、イットリア安定化ジルコニア、ＣａＯ安定化ジルコニア、ＭｇＯ安定化ジルコニア、ジルコン、ＣｅＯ安定化ジルコニア等が挙げられる。
これらの結晶性無機材の中では、耐熱性及び耐腐食性に優れる、α−アルミナ、イットリア安定化ジルコニアが好ましい。
【００３６】
結晶性無機材の粒子の平均粒子径は０．１〜５０μｍであることが望ましく、５〜５０μｍであることがより望ましい。
また、表面被覆層に含まれる非晶性無機材と結晶性無機材の合計量に対する結晶性無機材の重量割合は、１０〜７０重量％であることが望ましく、１５〜６５重量％であることがより望ましい。
【００３７】
表面被覆層の平均厚さは５０μｍを超えて厚く形成されている。そのため、基材のガス流通面の粗さ及びうねりを埋めて平滑面かつ平坦面となる被覆ガス流通面が得られる。
表面被覆層の平均厚さは１００μｍ以上であることが望ましく、２００μｍ以上であることがより望ましい。また、表面被覆層の平均厚さの望ましい上限値は１０００μｍであり、より望ましい上限値は７５０μｍである。
表面被覆層の平均厚さは、膜厚計により測定することができる。膜厚計として株式会社フィッシャー・インストルメンツ製、デュアルスコープＭＰ４０を用いて測定する場合、膜厚補正を任意の３０点を用いて行ったのち、膜厚測定を１０点に対して行い、その測定値の平均をとって表面被覆層の平均厚さとすることができる。
膜厚測定を１０点に対して行う場合、測定領域内で測定部位の偏りがないように任意の１０点を取ることが望ましい。例えば、測定を１ｍｍ等間隔おきに行う等の方法が挙げられる。
【００３８】
本発明のガス流通部材は、ガス流通面を有する金属からなる基材のガス流通面に、表面被覆層を形成するための塗料組成物を塗布して表面被覆層を形成することによって製造することができる。
表面被覆層を形成するための塗料組成物の材料としては、上述した非晶性無機材の粉末及び結晶性無機材の粉末が挙げられる。そのほかに分散媒、有機結合材等が配合されていてもよい。
【００３９】
上記分散媒としては、例えば、水や、メタノール、エタノール、アセトン等の有機溶媒等が挙げられる。塗料組成物に含まれる非晶性無機材の粉末と分散媒との配合比は、特に限定されるものでないが、例えば、非晶性無機材の粉末１００重量部に対して、分散媒が５０〜１５０重量部であることが望ましい。基材に塗布するのに適した粘度となるからである。
上記有機結合材としては、例えば、ポリビニルアルコール、メチルセルロース、エチルセルロース、カルボキシメチルセルロース等を挙げることができる。これらは、単独で用いてもよく、２種以上を併用してもよい。また、分散媒と有機結合材とを併用してもよい。
【００４０】
以下、上記した塗料組成物の調製とそれを用いたガス流通部材の製造方法について説明する。
【００４１】
（１）金属からなる基材を準備する工程
ガス流通面を有する金属からなる基材（以下、基材ともいう）を出発材料とし、まず、基材のガス流通面の不純物を除去するために洗浄処理を行う。
上記洗浄処理としては特に限定されず、従来公知の洗浄処理を用いることができ、具体的には、例えば、アルコール溶媒中で超音波洗浄を行う方法等を用いることができる。
【００４２】
（２）表面被覆層を形成する工程
結晶性無機材、非晶性無機材等を混合し、塗料組成物を調製する。
具体的には、例えば、結晶性無機材の粉末と、非晶性無機材の粉末とをそれぞれ所定の粒度、形状等になるように調製し、各粉末を所定の配合比率で乾式混合して混合粉末を調製し、さらに水を加えて、ボールミルで湿式混合することにより塗料組成物を調製する。
ここで、混合粉末と水との配合比は、特に限定されるものでないが、混合粉末１００重量部に対して、水１００重量部程度が望ましい。基材に塗布するのに適した粘度となるからである。また、必要に応じて、塗料組成物には、上記したように、有機溶剤等の分散媒及び有機結合材等を配合してもよい。
【００４３】
（３）次に、基材のガス流通面に塗料組成物を塗布する。
上記塗料組成物を塗布する方法としては、例えば、スプレーコート、静電塗装、インクジェット、スタンプやローラ等を用いた転写、ハケ塗り、又は、電着塗装等の方法を用いることができる。
【００４４】
（４）続いて、塗料組成物を塗布した基材に焼成処理を施す。
具体的には、上記塗料組成物を塗布した基材を乾燥後、加熱焼成することにより表面被覆層を形成する。
上記焼成温度は、非晶性無機材の軟化点以上とすることが望ましく、配合した非晶性無機材の種類にもよるが７００℃〜１１００℃が望ましい。焼成温度を非晶性無機材の軟化点以上の温度とすることにより基材と非晶性無機材とを強固に密着させることができ、基材と強固に密着した表面被覆層を形成することができるからである。
【００４５】
上記手順により、本発明のガス流通部材の一例である、タービンハウジングとして用いられる、図１に示した本発明のガス流通部材１０を製造することができる。
【００４６】
次に、ターボエンジンのハウジング用部品の別の例として、エキゾーストマニホールドとして用いられる本発明のガス流通部材について説明する。
【００４７】
図２（ａ）は、エキゾーストマニホールドの一例を模式的に示す斜視図であり、図２（ｂ）は、図２（ａ）のエキゾーストマニホールドをＢ−Ｂ線で切断した断面図である。
図２（ｃ）は、ガス流通面に表面被覆層を形成したエキゾーストマニホールドの一例を模式的に示す断面図である。
図２（ａ）及び図２（ｂ）にはエキゾーストマニホールド１２０を示しており、エキゾーストマニホールド１２０は金属管からなる基材（基材１２０）である。
ターボエンジンにおいては、エンジンの各燃焼室から排出された排ガスがエキゾーストマニホールド１２０内に流通する。図２（ａ）及び図２（ｂ）に示すエキゾーストマニホールド１２０において、排ガスは金属管内を流通するので、金属管の内周面がガス流通面１２１である。
エキゾーストマニホールドの材質としては、上述したタービンハウジングと同様の耐熱性の高い鋳物であることが望ましく、その場合、ガス流通面は鋳肌面となる。
金属からなる基材としてのエキゾーストマニホールドの望ましい形態は、金属からなる基材がタービンハウジングである場合に説明した各形態と同様であり、基材のガス流通面の面粗度及びうねりの望ましい形態も同様である。
【００４８】
基材１２０のガス流通面１２１は、図２（ｃ）に示すように表面被覆層１３０によって被覆され、ガス流通面１２１の粗さが表面被覆層１３０によって埋められる。
このように基材１２０のガス流通面１２１が表面被覆層１３０によって被覆され、本発明のガス流通部材１１０となる。
そして、基材１２０のガス流通面１２１が表面被覆層１３０で被覆されてなる被覆ガス流通面１４０は、十点平均粗さＲｚＪＩＳが５μｍ以下である平滑面となっている。また、被覆ガス流通面１４０は、最大高さうねりＷｚが１０μｍ以下である平坦面となっている。
表面被覆層１３０の望ましい形態は、金属からなる基材がタービンハウジングである場合に説明した各形態と同様である。
また、表面被覆層１３０の平均厚さは５０μｍを超えており、表面被覆層の厚さの望ましい範囲も、金属からなる基材がタービンハウジングである場合に説明した範囲と同様である。
【００４９】
本発明のガス流通部材がエキゾーストマニホールドである場合の、ガス流通部材の製造方法は、ガス流通部材がタービンハウジングである場合と同様である。
塗料組成物を塗布する方法として、金属管の内周面に塗料組成物を塗布するのに適した方法を用いることが望ましい。
【００５０】
続いて、本発明のガス流通部材を排ガス浄化装置のガス流入部又はガス流出部となる排気系部品として用いる例について説明する。
図３は、排ガス浄化装置の一例を模式的に示す断面図である。
図３に示す排ガス浄化装置４００では、排ガス処理体４２０が筒状のケーシング４３０に収容されている。排ガス処理体４２０の周囲には無機繊維製のマットである保持シール材４１０が巻きつけられている。
図３では排ガスの流れる向きを矢印Ｇで示しており、排ガス処理体４２０の排ガス流入側端面４２０ａ及び排ガス流出側端面４２０ｂがともに開口した貫通孔４２５に排ガスが流入し、貫通孔４２５を隔てる隔壁４２６に担持させた触媒の作用により排ガスが浄化される。
排ガス浄化装置４００に排ガスが流入する部位であるガス流入部にはガス流通部材２１０が設けられ、排ガスが流出する部位であるガス流出部にもガス流通部材３１０が設けられている。
ガス流通部材２１０はケーシング４３０のガス流入側端部４３１に溶接等の接合手段により配設されている。ガス流通部材２１０は、その径がケーシング４３０のガス流入側端部４３１から離れるにしたがって次第に小さくなる形状の筒状部材である。
ガス流通部材３１０はケーシング４３０のガス流出側端部４３２に溶接等の接合手段により配設されている。ガス流通部材３１０の形状もガス流通部材２１０と同様に、その径がケーシング４３０のガス流出側端部４３２から離れるにしたがって次第に小さくなる形状の筒状部材である。
本発明のガス流通部材は、図３に示す排ガス浄化装置において、ガス流通部材２１０及び／又はガス流通部材３１０となる排気系部品として用いることができる。
【００５１】
図４（ａ）は、排ガス浄化装置のガス流入部又はガス流出部となる基材の一例を模式的に示す一部切断斜視図であり、図４（ｂ）は図４（ａ）にＣで示す領域の拡大図である。
図４（ｃ）はガス流通面に表面被覆層を形成したガス流通部材の一例を模式的に示す一部切断斜視図であり、図４（ｄ）は図４（ｃ）にＤで示す領域の拡大図である。
【００５２】
以下、排ガス浄化装置のガス流入部となるガス流通部材２１０について説明するが、排ガス浄化装置のガス流出部となるガス流通部材３１０についても同様の構成とすることができる。
図４（ａ）には排ガス浄化装置のガス流入部となる基材２２０を示しており、基材２２０はガス流通面２２１を有する。
【００５３】
基材２２０の材質としては、ステンレス、鋼、鉄、銅等の金属、又は、インコネル、ハステロイ、インバー等のニッケル合金等が挙げられる。
【００５４】
基材２２０はその形状から、絞り加工によって作製されることが望ましい。基材２２０が絞り加工によって作製された場合、その表面は絞り加工面であり、絞り加工面には絞り加工に伴う痕跡としてのうねりが生じている。
図４（ａ）及び図４（ｂ）にはガス流通面２２１にうねりが生じている様子を示している。
絞り加工面のうねり曲線における最大高さうねりＷｚは、例えば１５〜１００μｍであり、１５〜５０μｍが望ましく、１９〜３８μｍがより望ましい。
絞り加工面の面粗度は、その表面の十点平均粗さＲｚＪＩＳが１０〜５０μｍであり、１０〜３０μｍが望ましく、１２〜１９μｍがより望ましい。
絞り加工面の十点平均粗さＲｚＪＩＳ及び最大高さうねりＷｚは、ＪＩＳ  Ｂ０６０１：２００１で規定され、測定装置として株式会社キーエンス製ワンショット３Ｄ測定マクロスコープＶＲ−３０００を用いて、２５℃の環境下において、カットオフ値λｓ＝設定なし、λｃ＝０．８ｍｍ、計測距離＝４ｍｍで測定することができる。
【００５５】
基材２２０の厚さの望ましい範囲は、上述したタービンハウジングとして用いられる基材の場合と同様である。
【００５６】
基材２２０のガス流通面２２１は、図４（ｃ）及び図４（ｄ）に示すように表面被覆層２３０によって被覆される。そして、ガス流通面２２１のうねりが表面被覆層２３０によって埋められる。
このように基材２２０のガス流通面２２１が表面被覆層２３０によって被覆され、本発明のガス流通部材２１０となる。
そして、基材２２０のガス流通面２２１が表面被覆層２３０で被覆されてなる被覆ガス流通面２４０は、最大高さうねりＷｚが１０μｍ以下である平坦面となっている。また、被覆ガス流通面２４０は、十点平均粗さが５μｍ以下である平滑面となっている。
なお、被覆ガス流通面の粗さ測定及びうねり測定は絞り加工面の粗さ測定及びうねり測定と同様の装置及び条件により行うことができる。
【００５７】
表面被覆層２３０は、非晶性無機材及び結晶性無機材を含む層である。非晶性無機材及び結晶性無機材の好ましい形態は、上述したタービンハウジングとして用いられるガス流通部材において例示した表面被覆層における非晶性無機材及び結晶性無機材と同様であるのでその詳細な説明は省略する。
また、表面被覆層２３０の平均厚さは５０μｍを超えて厚く形成されており、表面被覆層の平均厚さは、上述した膜厚計及び測定方法により測定することができる。
【００５８】
本発明のガス流通部材が排ガス浄化装置のガス流入部又はガス流出部となる排気系部品である場合の、ガス流通部材の製造方法は、ガス流通部材がタービンハウジングである場合と同様である。
塗料組成物を塗布する方法として、金属管の内周面に塗料組成物を塗布するのに適した方法を用いることが望ましい。
【００５９】
排ガス浄化装置のガス流入部又はガス流出部となる排気系部品としてのガス流通部材を用いて排ガス浄化装置を製造する場合、表面被覆層を形成したガス流通部材を準備し、これにケーシングの端部を溶接等により接合する方法を用いることが望ましい。
【００６０】
以下に、本発明のガス流通部材の作用効果について列挙する。
（１）本発明のガス流通部材では、基材のガス流通面が表面被覆層で被覆された被覆ガス流通面が形成されている。
表面被覆層は基材のガス流通面の表面の粗さを埋めて被覆ガス流通面を平滑面とするように形成されている。そのため、面粗度の高い表面に起因して気体の流通が妨げられることが防止され、エンジンの出力の低下が防止される。
また、面粗度の高い表面に起因してガス流れが乱れることも防止され、排ガス浄化性能の低下も防止される。
【００６１】
（２）本発明のガス流通部材では、表面被覆層は基材のガス流通面のうねりを埋めて被覆ガス流通面を平坦面とするように形成されている。そのため、基材のガス流通面のうねりに起因して気体の流通が妨げられることが防止され、エンジンの出力の低下が防止される。また、基材のガス流通面のうねりに起因してガス流れが乱れることも防止され、排ガス浄化性能の低下も防止される。
【００６２】
（３）本発明のガス流通部材が、ターボハウジング用の排気系部品であると、被覆ガス流通面が平滑面であるためエンジンの出力の低下が防止されて、ターボエンジンを搭載した目的が好適に達成される。
【００６３】
（４）本発明のガス流通部材が、排ガス浄化装置のガス流入部又はガス流出部となる排気系部品であると、被覆ガス流通面が平坦面であるためガス流れが乱れることが防止され、排ガスの温度が低下しにくくなるので、排ガス浄化性能の低下が防止される。
【００６４】
（実施例）
以下、本発明のガス流通部材をより具体的に開示した実施例を示す。なお、本発明は、これらの実施例のみに限定されるものではない。
【００６５】
（実施例１）
（１）基材の準備
金属からなる基材として、ガス流通面に相当する面が鋳肌面である鋳物（オーステナイト系耐熱鋳鋼）を準備した。
この鋳肌面の十点平均粗さＲｚＪＩＳ及び最大高さうねりＷｚを、測定装置として株式会社キーエンス製ワンショット３Ｄ測定マクロスコープＶＲ−３０００を用いて、カットオフ値λｓ＝設定なし、λｃ＝０．８ｍｍで測定したところ、ＲｚＪＩＳ＝１９μｍ、Ｗｚ＝１９μｍであった。
【００６６】
（２）塗料組成物の調製
非晶性無機材の粉末として、旭硝子株式会社製Ｋ４００６Ａ−１００Ｍ（Ｂｉ２Ｏ３−Ｂ２Ｏ３系ガラス、軟化点７７０℃）を準備した。
また、結晶性無機材の粒子として、ＹＳＺ（イットリア安定化ジルコニア）を配合した。
非晶性無機材と結晶性無機材の合計量に対する結晶性無機材の重量割合は、３５重量％であった。
【００６７】
さらに、有機結合材として、信越化学工業株式会社製のメチルセルロース（製品名：ＭＥＴＯＬＯＳＥ−６５ＳＨ）を準備し、塗料組成物全体に対する濃度が０．０５重量％となるように配合した。
塗料組成物の調製にあたっては、さらに水を塗料組成物全体に対する濃度が６０重量％となるように配合し、ボールミルで湿式混合することにより塗料組成物を調製した。
調製後のＹＳＺの平均粒子径は２５μｍであった。
【００６８】
（３）ガス流通部材の製造
基材の鋳肌面に、調製した塗料組成物を用いてスプレーコート法により塗布を行い、乾燥機内において７０℃で２０分乾燥した後、空気中、８５０℃で９０分間、加熱焼成処理することにより、表面被覆層を形成した。
【００６９】
（４）得られたガス流通部材の評価
（ｉ）膜厚測定
表面被覆層の平均厚さは、５００μｍであった。
表面被覆層の平均厚さの測定は、膜厚計として株式会社フィッシャー・インストルメンツ製、デュアルスコープＭＰ４０を用いて、膜厚補正を任意の３０点を用いて行ったのち、膜厚測定を１０点に対して行い、その測定値の平均をとることによって行った。
（ｉｉ）面粗度測定及びうねり測定
表面被覆層の表面（被覆ガス流通面）の面粗度及びうねりとして、十点平均粗さＲｚＪＩＳ及び最大高さうねりＷｚを、測定装置として株式会社キーエンス製ワンショット３Ｄ測定マクロスコープＶＲ−３０００を用いて、カットオフ値λｓ＝設定なし、λｃ＝０．８ｍｍで測定したところ、ＲｚＪＩＳ＝４μｍ、Ｗｚ＝７μｍであった。
表１には、これらの結果をまとめて示した。実施例１で製造したガス流通部材では面粗度及びうねりが低くなっているため、エンジンの出力の低下や排ガス浄化性能の低下を防止し得るものと考えられるので、総合判定を○として示した。
【００７０】
（実施例２)
実施例１において、結晶性無機材の粒子として、ＹＳＺに代えてα−アルミナを用い、非晶性無機材と結晶性無機材の合計量に対する結晶性無機材の重量割合を、１５重量％とした。
塗料組成物調製後のα−アルミナの平均粒子径は１０μｍであった。
そのほかは実施例１と同様にしてガス流通部材を製造した。
表１に、膜厚測定、面粗度測定及びうねり測定の結果並びに総合判定を示した。
【００７１】
（実施例３)
金属からなる基材として、ガス流通面に相当する面が絞り加工面である基材（ステンレス製）を準備した。
この絞り加工面の十点平均粗さＲｚＪＩＳ及び最大高さうねりＷｚを、測定装置として株式会社キーエンス製ワンショット３Ｄ測定マクロスコープＶＲ−３０００を用いて、カットオフ値λｓ＝設定なし、λｃ＝０．８ｍｍで測定したところ、ＲｚＪＩＳ＝１２μｍ、Ｗｚ＝３８μｍであった。
塗料組成物の調製は、実施例１において、結晶性無機材の粒子として、ＹＳＺを用い、非晶性無機材と結晶性無機材の合計量に対する結晶性無機材の重量割合を、６０重量％とした。
塗料組成物調製後のＹＳＺの平均粒子径は１０μｍであった。
そのほかは実施例１と同様にしてガス流通部材を製造した。
表１に、膜厚測定、面粗度測定及びうねり測定の結果並びに総合判定を示した。
【００７２】
（比較例１、２)
比較例１として実施例１で用いた基材のガス流通面に相当する面の面粗度及びうねりを表１に示した。
比較例２として実施例３で用いた基材のガス流通面に相当する面の面粗度及びうねりを表１に示した。
これらの基材の面粗度及びうねりは大きく、エンジンの出力の低下や排ガス浄化性能の低下が生じるものと考えられるので、総合判定を×として示した。
【００７３】
【表１】
2015075060.tif 000003
【符号の説明】
【００７４】
１０、１１０、２１０  ガス流通部材
２０、１２０、２２０  基材
２１、１２１、２２１  ガス流通面
３０、１３０、２３０  表面被覆層
４０、１４０、２４０  被覆ガス流通面
【図１】
2015075060.tif 000004
【図２】
2015075060.tif 000005
【図３】
2015075060.tif 000006
【図４】
2015075060.tif 000007